(57)【要約】【課題】従来の樹脂組成物に比較して、ガスバリア性、特に水蒸気バリア性及び酸素バリア性が更に優れた樹脂組成物を提供すること。【解決手段】アミノ樹脂と、リチウム部分固定型スメクタイトとを含有する、樹脂組成物。【選択図】なし【特許請求の範囲】
【請求項１】
アミノ樹脂と、リチウム部分固定型スメクタイトと、を含有する、樹脂組成物。
【請求項２】
前記アミノ樹脂は、アミノ化合物とアルデヒド化合物との付加縮合物、又は該付加縮合物と１価アルコール化合物との反応物である、請求項１に記載の樹脂組成物。
【請求項３】
前記リチウム部分固定型スメクタイトは、陽イオン交換容量が１〜５０ｍｅｑ／１００ｇである、請求項１又は２に記載の樹脂組成物。
【請求項４】
前記リチウム部分固定型スメクタイトの含有量は、前記樹脂組成物の不揮発分全量に対し、３〜５０質量％である、請求項１〜３のいずれか一項に記載の樹脂組成物。
【請求項５】
請求項１〜４のいずれか一項に記載の樹脂組成物の成形体。
【請求項６】
請求項５に記載の成形体を基材上に備える積層体。
【請求項７】
請求項１〜４のいずれか一項に記載の樹脂組成物を含むガスバリア材。
【請求項８】
請求項１〜４のいずれか一項に記載の樹脂組成物を含むコーティング材。
【請求項９】
請求項１〜４のいずれか一項に記載の樹脂組成物を含む接着剤。
【発明の詳細な説明】
【技術分野】
【０００１】
本発明は、樹脂組成物、成形体、積層体、ガスバリア材、コーティング材及び接着剤に関する。
【背景技術】
【０００２】
食品等の包装に用いられる包装材料には、内容物の保護、耐レトルト性、耐熱性、透明性、加工性といった機能が要求される。内容物の品質保持のためには、特にガスバリア性が重要となる。最近では、包装材料だけでなく、太陽電池、半導体等の電子材料に用いられる材料についても、高いガスバリア性が要求されるようになっている。
【０００３】
特許文献１には、水酸基を有する樹脂及びイソシアネート化合物を、粘土鉱物等の板状無機化合物及び光遮断剤と組み合わせることで、ガスバリア性等の特性が向上することが記載されている。
【０００４】
また、特許文献２には変性粘土を主要構成成分とする材料が記載されており、変性粘土を用い、必要に応じて添加剤を用い、変性粘土結晶を配向させ、緻密に積層させることにより、自立膜として利用可能な機械的強度、ガスバリア性、耐水性、熱安定性及びフレキシビリティーを備えた膜材が得られるとされる。
【先行技術文献】
【特許文献】
【０００５】
【特許文献１】国際公開第２０１３／０２７６０９号
【特許文献２】特開２００７−２７７０７８号公報
【発明の概要】
【発明が解決しようとする課題】
【０００６】
特許文献１に記載されているような板状無機化合物は嵩高く、また樹脂との良好な親和性を得ることが困難である。そのために添加量や分散性に限界がある。したがって、更に高いガスバリア性を得ようとして添加量を増加させることが困難であり、また添加量を増やすと分散性の低下につながる。
【０００７】
また、特許文献２に記載されている粘土膜は、製膜後に加熱することによって自立膜としているものである。しかし、製膜後の加熱は、耐熱性が非常に高い樹脂にしか用いることができないため、使用用途が限られてしまうという課題があった。さらに、特許文献２に記載の自立膜は高いガスバリア性を発揮するためにフィラー量を多く配合している。しかし、フィラー量が多すぎると組成物の柔軟性が損なわれるため、例えば軟包装用フィルム用等には柔軟性に不足するという課題があった。そのため、フィラーが高充填であっても低充填であっても高いバリア性を発揮できる樹脂組成物が依然として求められている。
【０００８】
そこで、本発明の目的は、従来の樹脂組成物に比較して、ガスバリア性、特に水蒸気バリア性及び酸素バリア性が更に優れた樹脂組成物を提供することにある。
【課題を解決するための手段】
【０００９】
本発明者らは、事前に加熱処理されて得たリチウム部分固定型スメクタイトが、樹脂に対する分散性の向上、樹脂の劣化の抑制や適応可能樹脂の広さなどから、結果としてガスバリア性に優れる樹脂組成物のフィラーとして好適に用いることができることを見出し、更にこのリチウム部分固定型スメクタイトとアミノ樹脂とを組あわせることで優れたガスバリア性が得られることを見出し、本発明を完成するに至った。
【００１０】
すなわち、本発明は、アミノ樹脂とリチウム部分固定型スメクタイトとを含有する樹脂組成物を提供する。本発明の樹脂組成物は、アミノ樹脂にリチウム部分固定型スメクタイトを組み合わせたことから、水蒸気バリア性、酸素バリア性等のガスバリア性が優れるようになる。
【００１１】
アミノ樹脂は、アミノ化合物とアルデヒド化合物との付加縮合物、又は該付加縮合物と１価アルコール化合物との反応物であることが好ましい。これにより、水蒸気バリア性及び酸素バリア性がより一層優れたものとなる。
【００１２】
リチウム部分固定型スメクタイトは、陽イオン交換容量が１〜５０ｍｅｑ／１００ｇであることが好ましい。これにより、水蒸気バリア性及び酸素バリア性がより一層優れたものとなる。
【００１３】
リチウム部分固定型スメクタイトの含有量は、樹脂組成物の不揮発分全量に対し、３〜５０質量％であることが好ましい。このような含有量にすることで、水蒸気バリア性及び酸素バリア性に優れるとともに成形性がより一層優れたものとなる。
【００１４】
本発明は更に、上述した樹脂組成物の成形体、及びこの成形体を基材上に備える積層体、を提供する。
【００１５】
本発明の樹脂組成物は、水蒸気バリア性及び酸素バリア性が優れているため、ガスバリア材、コーティング材、接着剤等の用途に好適に利用可能である。
【発明の効果】
【００１６】
本発明によれば、ガスバリア性、特に水蒸気バリア性及び酸素バリア性が更に優れた樹脂組成物の提供が可能となる。水蒸気バリア性については、ＪＩＳ−Ｋ７１２９に準拠した水蒸気透過率の値を、例えば５０（ｇ／ｍ２・ｄａｙ）以下にすることが可能であり、酸素バリア性については、ＪＩＳ−Ｋ７１２６に準拠した酸素透過率の値を、例えば、０％ＲＨにおいて８（ｃｃ／ｍ２・ｄａｙ・ａｔｍ）以下、９０％ＲＨにおいて１１０（ｃｃ／ｍ２・ｄａｙ・ａｔｍ）以下にすることが可能である。
【発明を実施するための形態】
【００１７】
以下、本発明の好適な実施形態について詳細に説明する。ただし、本発明は以下の実施形態に限定されるものではない。
【００１８】
実施形態の樹脂組成物は、アミノ樹脂と、リチウム部分固定型スメクタイトとを含有する。
【００１９】
スメクタイトとは、層構造を有するフィロケイ酸塩鉱物（層状粘土鉱物）の一種である。スメクタイトの具体的な構造としては、モンモリロナイト、バイデライト、サポナイト、ヘクトライト、スティーブンサイト、ソーコナイト等の構造が知られている。これらのうち、粘土材料の構造としてはモンモリロナイト及び／又はスティーブンサイト構造が好ましい。これらの構造は、八面体シートの金属元素の一部に低原子価金属元素との同型置換や欠陥があるために八面体シートが負に帯電している。その結果、これらの構造は八面体シートに空きサイトを有しており、イオンが安定して存在できる。
【００２０】
保有する陽イオンがリチウムイオンであるスメクタイトをリチウム型スメクタイトという。スメクタイトの有する陽イオンをリチウムイオンに交換する方法としては、例えば天然のナトリウム型スメクタイトの分散液に、水酸化リチウム、塩化リチウム等のリチウム塩を添加し、陽イオン交換させる方法が挙げられる。分散液中に添加するリチウムの量を調節することで、得られるリチウム型スメクタイトの浸出陽イオン量に占めるリチウムイオンの量を適宜に調節することができる。また、リチウム型スメクタイトは、陽イオン交換樹脂をリチウムイオンにイオン交換した樹脂を用いたカラム法、又はバッチ法によっても得ることができる。
【００２１】
実施形態において、リチウム部分固定型スメクタイトとは、リチウム型スメクタイトにおけるリチウムイオンの一部が八面体シートの空きサイトに固定化されたスメクタイトのことをいう。リチウム部分固定型スメクタイトは、例えばリチウム型スメクタイトを加熱処理により、層間のリチウムイオンが八面体シートの空きサイトに固定化される。リチウムイオンが固定化されることで、スメクタイトが耐水化される。
【００２２】
リチウムを部分固定する加熱処理の温度条件は、リチウムイオンを固定化できれば特に制限はない。後述するように、陽イオン交換容量が小さいと、リチウム部分固定型スメクタイトを配合した樹脂組成物の水蒸気バリア性及び酸素バリア性が向上する。そこで、リチウムイオンを効率的に固定化し、陽イオン交換容量を大きく低下させる観点から、１５０℃以上に加熱することが好ましい。上記加熱処理の温度は１５０〜６００℃がより好ましく、更に好ましくは１８０〜６００℃であり、特に好ましくは２００〜５００℃であり、最も好ましくは３００〜５００℃である。上記温度に加熱することで、陽イオン交換容量をより効率的に低下させることができると同時に、スメクタイト中の水酸基の脱水反応等を抑えることができる。上記加熱処理は開放系の電気炉で実施することが好ましい。この場合、加熱時の相対湿度は５％以下となり、圧力は常圧となる。上記加熱処理の時間も、リチウムを部分的に固定ができれば特に制限はないが、生産の効率性の観点から、０．５〜４８時間とすることが好ましく、１〜２４時間とすることがより好ましい。
【００２３】
通常、スメクタイトとは陽イオン交換容量が６０−１５０ｍｅｑ／１００ｇの粘土であるが、実施形態のリチウム部分固定型スメクタイトは、陽イオン交換容量が１〜５０ｍｅｑ／１００ｇであることが好ましい。リチウム部分固定型スメクタイトの陽イオン交換容量は、５〜５０ｍｅｑ／１００ｇであってもよく、１０〜５０ｍｅｑ／１００ｇであってもよい。陽イオン交換容量が上述の範囲内であることにより、樹脂組成物の水蒸気バリア性及び酸素バリア性がより一層優れたものとなる。
【００２４】
スメクタイトの陽イオン交換容量は、Ｓｃｈｏｌｌｅｎｂｅｒｇｅｒ法（粘土ハンドブック第三版、日本粘土学会編、２００９年５月、ｐ．４５３−４５４）に準じた方法で測定することができる。より具体的には、日本ベントナイト工業会標準試験方法ＪＢＡＳ−１０６−７７に記載の方法で測定することができる。
スメクタイトの浸出陽イオン量は、スメクタイトの層間陽イオンをスメクタイト０．５ｇに対して１００ｍＬの１Ｍ酢酸アンモニウム水溶液を用いて４時間以上かけて浸出させ、得られた溶液中の各種陽イオンの濃度を、ＩＣＰ発光分析や原子吸光分析等により測定し、算出することができる。
【００２５】
リチウム部分固定型スメクタイトの含有量は、樹脂組成物中の不揮発分全量に対し、３〜５０質量％であることが好ましい。なお、不揮発分とは、樹脂組成物全質量から、希釈溶剤質量、並びに、アミノ樹脂、修飾剤及び各種添加剤に含まれる揮発成分質量を除く質量とする。
【００２６】
リチウム部分固定型スメクタイトの含有量が不揮発分全量に対し、３質量％以上である場合、水蒸気バリア性及び酸素バリア性がより一層優れたものとなる。また、リチウム部分固定型スメクタイトの含有量が５０質量％以下である場合、樹脂組成物の成形性がより一層優れたものとなり、かつ、基材への密着性が向上する。リチウム部分固定型スメクタイトの含有量は、樹脂組成物中の不揮発分全量に対し、５〜３５質量％であることがより好ましく、７〜２０質量％であることが更に好ましい。
【００２７】
実施形態の樹脂組成物は、アミノ樹脂を含有する。アミノ樹脂とは、少なくともアミノ化合物とアルデヒド化合物との反応（付加縮合反応）により得られる樹脂化合物である。アミノ樹脂は、アミノ化合物とアルデヒド化合物との反応物（付加縮合物）であってよく、該付加縮合物と１価アルコール化合物との反応物（アルキルエーテル化物）であってもよい。アミノ化合物とアルデヒド化合物との反応では、アミノ化合物中のアミノ基とアルデヒド化合物中のアルデヒド基とが反応し、アミノ基がアルキロール化される。そのため、アミノ化合物とアルデヒド化合物との付加縮合物はＮ−アルキロール基（−ＮＨＲＯＨ（式中、Ｒは炭化水素基を示す。））を有している。また、この付加縮合物と１価アルコール化合物との反応では、付加縮合物中のＮ−アルキロール基と、１価アルコール化合物中のアルコール性水酸基とが反応（脱水縮合反応）し、Ｎ−アルキロール基がアルキルエーテル化されることでアルキルエーテル化物が得られる。
【００２８】
アミノ化合物とは、少なくとも１以上のアミノ基（−ＮＨ２）を有する化合物である。アミノ化合物におけるアミノ基の数は、特に限定されず、例えば、２〜４である。また、アミノ化合物におけるアミノ基以外の構造は特に限定されない。アミノ化合物の具体例としては、尿素、メラミン、ベンゾグアナミン、グリコールウリル、エチレン尿素、アセトグアナミン、テトラメチレングアナミン、フタログアナミン、スピログアナミン等が挙げられる。アミノ化合物は、１種類を単独で、又は、２種以上を組み合わせて用いてよい。アミノ化合物の中でも、ガスバリア性に更に優れる観点から、尿素、メラミン、ベンゾグアナミン等が好ましく用いられる。
【００２９】
アルデヒド化合物とは、酸性又は塩基性触媒下、アミノ化合物と付加縮合し得る化合物であり、少なくとも一つのアルデヒド基を有する。アルデヒド化合物は、下記式（１）で表されるアルデヒド構造を有している。なお、本明細書中、アルデヒド基及びアミノ基を有する化合物、並びに、アルデヒド基及びアルコール性水酸基を有する化合物は、アルデヒド化合物に含まれる。
【化１】
2019026813.tif 000002
［式（３）中、Ｒ１は、水素原子又は１価の基を示す。］
【００３０】
Ｒ１としては、例えば、アルキル基、アルデヒド基、アリール基（フェニル基、フェノール含有基等）、カルボキシル基などが挙げられる。アルキル基は、直鎖状、分岐状又は環状のいずれであってもよく、他の官能基によって置換されていてもよい。アルキル基の炭素数は特に限定されず、例えば、１〜１０であってよい。
【００３１】
アルデヒド化合物の具体例としては、ホルムアルデヒド、アセトアルデヒド、プロピオンアルデヒド、ピバルアルデヒド、ブチルアルデヒド、ペンタナール、ヘキサナール、トリオキサン、グリオキザール、シクロヘキシルアルデヒド、ジフェニルアセトアルデヒド、エチルブチルアルデヒド、ベンズアルデヒド、グリオキシル酸、５−ノルボルネン−２−カルボキシアルデヒド、マロンジアルデヒド、スクシンジアルデヒド、グルタルアルデヒド、サリチルアルデヒド、ナフトアルデヒド、テレフタルアルデヒド等が挙げられる。アルデヒド化合物は、１種類を単独で、又は、２種以上を組み合わせて用いてよい。アルデヒド化合物の中でも、工業的に入手が容易であることから、ホルムアルデヒド、アセトアルデヒド、ベンズアルデヒド又はサリチルアルデヒドが好ましく、ホルムアルデヒドがより好ましい。また、ガスバリア性に更に優れる観点から、ホルムアルデヒド等が好ましい。
【００３２】
１価アルコール化合物は、Ｒ２ＯＨ（式中、Ｒ２は炭化水素基を示す。）で表される化合物であり、１つのアルコール性水酸基を有する化合物である。Ｒ２の炭素数は、１以上であれば特に限定されないが、好ましくは１〜４である。Ｒ２は、直鎖状、分岐状又は環状のアルキル基を示す。Ｒ２における水素原子は他の官能基によって置換されていてもよい。１価アルコール化合物の具体例としては、例えば、メチルアルコール、エチルアルコール、プロピルアルコール、イソプロピルアルコール、ブチルアルコール、イソブチルアルコール、ｓｅｃ−ブチルアルコール、ｔ−ブチルアルコール等が挙げられる。１価アルコール化合物は、１種類を単独で、又は、２種以上を組み合わせて用いてよい。１価アルコール化合物の中でも、ガスバリア性に更に優れる観点から、メタノール、エタノール等が好ましく用いられる。
【００３３】
アミノ樹脂は、好ましくは、アミノ化合物とアルデヒド化合物とを、１：２〜１：２０のモル比で反応させて得られるアミノ樹脂であり、より好ましくは、アミノ化合物とアルデヒド化合物とを１：２〜１：１５のモル比で反応させて得られるアミノ樹脂である。アミノ樹脂の合成では、アミノ化合物に対しアルデヒド化合物を当量以上配合することで、アミノ基を完全にアルキロール化（例えばメチロール化）させることができる。
【００３４】
アミノ樹脂は、水蒸気バリア性及び酸素バリア性により一層優れる点で、アミノ樹脂と、アルデヒド化合物と、１価アルコール化合物との反応物であることが好ましい。このようなアミノ樹脂としては、例えば、アミノ化合物とアルデヒド化合物との反応物（付加縮合物）と、１価アルコール化合物と、の反応物（アルキルエーテル化物）が挙げられる。アミノ化合物とアルデヒド化合物との反応物（付加縮合物）は、アミノ化合物とアルデヒド化合物とを酸性条件下で反応させて得られる反応物（付加縮合物）であってよく、アミノ化合物とアルデヒド化合物とを酸性条件下で反応させて得られる反応物（付加縮合物）であってよい。このようなアミノ樹脂は、例えば、アミノ化合物とアルデヒド化合物を酸性条件下で反応させた後、過剰の１価アルコール化合物を用いて、アルデヒド化合物を除去しながらＮ−アルキロール基のアルキルエーテル化反応を行う方法、アミノ化合物とアルデヒド化合物とをアルカリ条件下で反応させた後、１価アルコール化合物を用いて、酸性条件下でＮ−アルキロール基のアルキルエーテル化反応を行う方法等により得ることができる。
【００３５】
アミノ樹脂は、好ましくは、アミノ化合物とアルデヒド化合物との反応物（付加縮合物）とアルコール化合物とを１：３〜１：３０のモル比で反応させて得られるアミノ樹脂であり、より好ましくは、アミノ化合物とアルデヒド化合物との反応物（付加縮合物）とアルコール化合物とを１：３〜１：２０のモル比で反応させて得られるアミノ樹脂である。なお、アミノ樹脂の合成において、余剰のアルデヒド化合物は除去して構わない。
【００３６】
アミノ樹脂の具体例としては、メラミン樹脂、ベンゾグアナミン樹脂、尿素樹脂、ブチル化尿素樹脂、ブチル化尿素メラミン樹脂、グリコールウリル樹脂、アセトグアナミン樹脂、シクロヘキシルグアナミン樹脂等が挙げられる。これらの中でも、熱硬化後の耐疵付き性及び耐薬品性に優れる点から、メラミン樹脂が好ましい。これらの樹脂には、１価アルコール化合物によって変性されたものも包含される。例えば、メラミン樹脂には、メチル化メラミン樹脂、ｎ−ブチル化メラミン樹脂、イソブチル化メラミン樹脂、混合アルキル化メラミン樹脂等が包含される。
【００３７】
アミノ樹脂としては、完全アルキル基タイプ（−Ｎ（ＣＨ２ＯＲ）２で表される基を有するアミノ樹脂）、メチロール基タイプ（−Ｎ（ＣＨ２ＯＲ）（ＣＨ２ＯＨ）で表される基を有するアミノ樹脂）、高イミノ基タイプ（−ＮＨ（ＣＨ２ＯＲ）で表される基を有するアミノ樹脂）などが存在する（上記式中、Ｒは炭化水素基を示し、複数のＲは同一であっても異なっていてもよい。）。実施形態では、一般的に市販されているアミノ樹脂及び合成可能なアミノ樹脂を特に限定されることなく使用することができる。市販品としては、アミディア  Ｌ―１０５―６０（ＤＩＣ株式会社製）、サイメル３７０、サイメル３２５、サイメル３２７（以上、オルネクスジャパン社製）等のメチル化メラミン樹脂；アミディア  Ｌ―１０９―６５（ＤＩＣ株式会社製）、ユーバン２０ＳＥ６０（三井化学社製）等のブチル化メラミン樹脂；サイメル２８５、サイメル２３２、サイメル２５４（以上、オルネクスジャパン社製）等のメチル／ブチル混合エーテル化メラミン樹脂；ウォーターゾールＳ―６９５（ＤＩＣ株式会社製）等の水性メラミン樹脂；マイコート１０５、１０６（以上、オルネクスジャパン社製）等のメチル化ベンゾグアナミン樹脂；アミディアＰ―１９６―Ｍ、アミディアＧ―１８５０（以上、ＤＩＣ株式会社製）等のブチル化尿素樹脂などが挙げられる。
【００３８】
アミノ樹脂の重量平均分子量（Ｍｗ）は、好ましくは４００〜７０００であり、より好ましくは８００〜６０００である。重量平均分子量が４００以上であれば、加熱時にアミノ樹脂の揮発を抑制することができる。また、重量平均分子量が７０００以下であれば、樹脂粘度が低下し、取扱いやすくなる。ここで、重量平均分子量（Ｍｗ）は、ゲル浸透クロマトグラフィー（以下、「ＧＰＣ」と略記する。）測定に基づきポリスチレン換算した値である。
【００３９】
アミノ樹脂の含有量は、樹脂組成物中の不揮発分全量に対し、５０〜９７質量％であってよく、７０〜９３質量％であってもよく、８０〜９５質量％であってもよい。すなわち、アミノ樹脂の含有量は、樹脂組成物中の不揮発分全量に対し、５０質量％以上、７０質量％以上又は８０質量％以上であってよく、９７質量％以下、９３質量％以下又は９５質量％以下であってよい。アミノ樹脂の含有量が５０質量％以上である場合、水蒸気バリア性及び酸素バリア性がより一層優れたものとなる。また、アミノ樹脂の含有量が９７質量％以下である場合、樹脂組成物の成形性がより一層優れたものとなる。
【００４０】
樹脂組成物は、更に修飾剤を含有してもよい。修飾剤としては、カップリング剤、シラン化合物、酸無水物等が挙げられる。樹脂組成物がこれらの修飾剤を含有する場合、リチウム部分固定型スメクタイトの濡れ性が向上し、樹脂組成物への分散性が向上する。修飾剤は、１種を単独で用いてよく、複数種を組み合わせて用いてもよい。
【００４１】
カップリング剤としては、例えばシランカップリング剤、チタンカップリング剤、ジルコニウムカップリング剤、アルミカップリング剤等が挙げられる。
【００４２】
シランカップリング剤としては、例えばエポキシ基含有シランカップリング剤、アミノ基含有シランカップリング剤、（メタ）アクリル基含有シランカップリング剤、イソシアネート基含有シランカップリング剤等が挙げられる。エポキシ基含有シランカップリング剤としては、例えば３−グリシドキシプロピルトリメトキシシラン、３−グリシドキシプロピルトリエトキシシラン、３−グリシドキシプロピルメチルジエトキシシラン、２−（３，４エポキシシクロヘキシル）エチルトリメトキシシラン等が挙げられる。アミノ基含有シランカップリング剤としては、例えば３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミン、Ｎ−フェニル−γ−アミノプロピルトリメトキシシラン等が挙げられる。（メタ）アクリル基含有シランカップリング剤としては、例えば３−アクリロキシプロピルトリメトキシシラン、３−メタクリロキシプロピルトリエトキシシラン等が挙げられる。イソシアネート基含有シランカップリング剤としては、例えば３−イソシアネートプロピルトリエトキシシラン等が挙げられる。
【００４３】
チタンカップリング剤としては、例えば、イソプロピルトリイソステアロイルチタネート、イソプロピルトリオクタノイルチタネート、イソプロピルジメタクリルイソステアロイルチタネート、イソプロピルイソステアロイルジアクリルチタネート、イソプロピルトリス（ジオクチルパイロホスフェート）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート等が挙げられる。
【００４４】
ジルコニウムカップリング剤としては、例えば、酢酸ジルコニウム、炭酸ジルコニウムアンモニウム、フッ化ジルコニウム等が挙げられる。
【００４５】
アルミカップリング剤としては、アセトアルコキシアルミニウムジイソプロピレート、アルミニウムジイソプロポキシモノエチルアセトアセテート、アルミニウムトリスエチルアセトアセテート、アルミニウムトリスアセチルアセトネート等が挙げられる。
【００４６】
シラン化合物としては、アルコキシシラン、シラザン、シロキサン等が挙げられる。アルコキシシランとしては、メチルトリメトキシシラン、ジメチルジメトキシシラン、フェニルトリメトキシシラン、メチルトリエトキシシラン、ジメチルジエトキシシラン、フェニルトリエトキシシラン、ｎ−プロピルトリメトキシシラン、ｎ−プロピルトリエトキシシラン、ヘキシルトリメトキシシラン、ヘキシルトリエトキシシラン、オクチルトリエトキシシラン、デシルトリメトキシシラン、１，６−ビス（トリメトキシシリル）ヘキサン、トリフルオロプロピルトリメトキシシラン等が挙げられる。シラザンとしてはヘキサメチルジシラザン等が挙げられる。シロキサンとしては加水分解性基含有シロキサン等が挙げられる。
【００４７】
酸無水物としては、無水コハク酸、無水マレイン酸、無水フタル酸、無水トリメリット酸、無水ピロメリット酸、テトラヒドロ無水フタル酸、メチルテトラヒドロ無水フタル酸、無水メチルナジック酸、ヘキサヒドロ無水フタル酸、メチルヘキサヒドロ無水フタル酸アルケニル無水コハク酸等が挙げられる。
【００４８】
修飾剤の配合量としては、リチウム部分固定型スメクタイト全量に対し、０．１〜５０質量％であることが好ましい。修飾剤の配合量は、０．１質量％以上であればリチウム部分固定型スメクタイトの樹脂組成物への分散性がより良好なものとなる。また、修飾剤の配合量は、５０質量％以下であれば樹脂組成物に対する修飾剤の機械物性への影響をより抑えることができる。修飾剤の配合量は、好ましくは０．３〜３０質量％であり、より好ましくは０．５〜１５質量％である。
【００４９】
樹脂組成物は、使用用途に応じて溶剤を含有してもよい。溶剤としては有機溶剤が挙げられ、例えばメチルエチルケトン、アセトン、酢酸エチル、酢酸ブチル、トルエン、ジメチルホルムアミド、アセトニトリル、メチルイソブチルケトン、メタノール、エタノール、メトキシプロパノール、シクロヘキサノン、メチルセロソルブ、エチルジグリコールアセテート、プロピレングリコールモノメチルエーテルアセテート等が挙げられる。溶剤の種類及び使用量は使用用途によって適宜選択すればよい。
【００５０】
樹脂組成物は、本発明の効果を損なわない範囲で、各種の添加剤（アミノ樹脂、リチウム部分固定型スメクタイト及び修飾剤に該当する化合物は除く）を含有してもよい。添加剤としては、例えば、有機フィラー、無機フィラー、安定剤（酸化防止剤、熱安定剤、紫外線吸収剤等）、可塑剤、帯電防止剤、滑剤、ブロッキング防止剤、着色剤、結晶核剤、酸素捕捉剤（酸素捕捉機能を有する化合物）、粘着付与剤等が例示できる。これらの各種添加剤は、単独で又は二種以上組み合わせて使用される。
【００５１】
添加剤のうち、無機フィラーとしては、金属、金属酸化物、樹脂、鉱物等の無機物及びこれらの複合物が挙げられる。無機フィラーの具体例としては、シリカ、アルミナ、チタン、ジルコニア、銅、鉄、銀、マイカ、タルク、アルミニウムフレーク、ガラスフレーク、粘土鉱物等が挙げられる。これらの中でも、ガスバリア性を向上させる目的で、粘土鉱物を使用することが好ましく、粘土鉱物の中でも膨潤性無機層状化合物を使用することがより好ましい。
【００５２】
膨潤性無機層状化合物としては、例えば、含水ケイ酸塩（フィロケイ酸塩鉱物等）、カオリナイト族粘土鉱物（ハロイサイト等）、スメクタイト族粘土鉱物（モンモリロナイト、バイデライト、ノントロナイト、サポナイト、ヘクトライト、ソーコナイト、スティーブンサイト等）、バーミキュライト族粘土鉱物（バーミキュライト等）などが挙げられる。これらの鉱物は天然粘土鉱物であっても合成粘土鉱物であってもよい。
【００５３】
酸素捕捉機能を有する化合物としては、例えば、ヒンダードフェノール類、ビタミンＣ、ビタミンＥ、有機燐化合物、没食子酸、ピロガロール等の酸素と反応する低分子有機化合物や、コバルト、マンガン、ニッケル、鉄、銅等の遷移金属化合物等が挙げられる。
【００５４】
粘着付与剤としては、キシレン樹脂、テルペン樹脂、フェノール樹脂、ロジン樹脂等が挙げられる。粘着付与剤を添加することで塗布直後の各種フィルム材料に対する粘着性を向上させることができる。粘着性付与剤の添加量は樹脂組成物全量１００質量部に対して０．０１〜５質量部であることが好ましい。
【００５５】
実施形態の成形体は、上述した樹脂組成物を成形して得ることができる。成形体は、樹脂組成物の硬化物からなっていてよい。成形方法は任意であり、用途によって適時選択すればよい。成形体の形状に制限はなく、板状、シート状、又はフィルム状であってもよく、立体形状を有していてもよく、基材に塗布されたものであってもよく、基材と基材の間に存在する形で成形されたものであってもよい。
【００５６】
板状、シート状の成形体を製造する場合、例えば押し出し成形法、平面プレス、異形押し出し成形法、ブロー成形法、圧縮成形法、真空成形法、射出成形法等を用いて樹脂組成物を成形する方法が挙げられる。また、フィルム状の成形体を製造する場合、例えば溶融押出法、溶液キャスト法、インフレーションフィルム成形、キャスト成形、押出ラミネーション成形、カレンダー成形、シート成形、繊維成形、ブロー成形、射出成形、回転成形、被覆成形が挙げられる。
【００５７】
樹脂組成物が液状である場合、塗工により成形してもよい。塗工方法としては、スプレー法、スピンコート法、ディップ法、ロールコート法、ブレードコート法、ドクターロール法、ドクターブレード法、カーテンコート法、スリットコート法、スクリーン印刷法、インクジェット法、ディスペンス法等が挙げられる。
【００５８】
実施形態の積層体は、上述した成形体を基材上に備えるものである。積層体は２層構造であってもよく、３層構造以上であってもよい。
【００５９】
基材の材質は特に限定はなく、用途に応じて適宜選択すればよく、例えば木材、金属、プラスチック、紙、シリコン又は変性シリコン等が挙げられ、異なる素材を接合して得られた基材であってもよい。基材の形状は特に制限はなく、平板、シート状、又は３次元形状全面に、若しくは一部に、曲率を有するもの等目的に応じた任意の形状であってよい。また、基材の硬度、厚さ等にも制限はない。
【００６０】
積層体は、基材上に上述した成形体を積層することで得ることができる。基材上に積層する成形体は、基材に対し直接塗工又は直接成形により形成してもよく、樹脂組成物の成形体を積層してもよい。直接塗工する場合、塗工方法としては特に限定はなく、スプレー法、スピンコート法、ディップ法、ロールコート法、ブレードコート法、ドクターロール法、ドクターブレード法、カーテンコート法、スリットコート法、スクリーン印刷法、インクジェット法等が挙げられる。直接成形する場合は、インモールド成形、インサート成形、真空成形、押出ラミネート成形、プレス成形等が挙げられる。樹脂組成物の硬化物からなる成形体を積層する場合、未硬化又は半硬化の樹脂組成物層を基材上に積層してから硬化させてもよく、樹脂組成物を完全硬化した硬化物層を基材上に積層してもよい。
【００６１】
また、積層体は、樹脂組成物の硬化物に対して基材の前駆体を塗工して硬化させることで得てもよく、基材の前駆体又は樹脂組成物が未硬化若しくは半硬化の状態で接着させた後に硬化させることで得てもよい。基材の前駆体としては特に限定はなく、各種硬化性樹脂組成物等が挙げられる。また、実施形態の樹脂組成物を接着剤として用いることで積層体を作成してもよい。
【００６２】
樹脂組成物は、水蒸気バリア性及び酸素バリア性が優れているため、ガスバリア材として好適に用いることができる。
【００６３】
樹脂組成物は、コーティング材として好適に用いることができる。コーティング材は、上述した樹脂組成物を含むものであればよい。コーティング材のコーティング方法は特に限定されない。具体的な方法としては、ロールコート、グラビアコート等の各種コーティング方法を例示することができる。また、コーティング装置についても特に限定されない。樹脂組成物は、高いガスバリア性を有することから、ガスバリア用コーティング材として好適に利用可能である。
【００６４】
樹脂組成物は、接着性に優れるため、接着剤として好適に用いることができる。接着剤の形態には特に限定はなく、液状又はペースト状の接着剤としてもよく、固形状の接着剤としてもよい。樹脂組成物は、高いガスバリア性を有することから、この接着剤はガスバリア用接着剤として好適に利用可能である。
【００６５】
液状又はペースト状の接着剤の場合は、使用方法としては特に限定はないが、接着面に塗布後又は接着面の界面に注入後、接着し、硬化させてよい。
【００６６】
固形状の接着剤の場合は、粉末状、チップ状、又はシート状に成形した接着剤を、接着面の界面に設置し、熱溶解させることで接着し、硬化させてよい。
【実施例】
【００６７】
以下、実施例により、本発明を更に具体的に説明するが、本発明はこれに限定されるものではない。
【００６８】
樹脂組成物に含有するフィラーとしてはリチウム部分固定型スメクタイト又はリチウム部分固定でないスメクタイトを用いた。リチウム部分固定型スメクタイトは、クニミネ工業株式会社製のモンモリロナイト分散スラリー（商品名：ＲＣＥＣ−Ｗ、陽イオン交換容量３９．０ｍｅｑ／１００ｇ）を用いた。この分散スラリー中のリチウム部分固定型スメクタイトの含有量（ｗ／ｗ％）は２０ｗ／ｗ％であった。また、リチウム部分固定でないスメクタイトは天然モンモリロナイト（商品名：クニピアＦ、陽イオン交換容量１０８ｍｅｑ／１００ｇ、クニミネ工業株式会社製）を用いた。
【００６９】
アミノ樹脂としては、メチル化メラミン樹脂（商品名：アミディアＬ―１０５―６０、ＤＩＣ株式会社製、不揮発分６０％）及び、水性メラミン樹脂（商品名：ウォーターゾールＳ―６９５、ＤＩＣ株式会社製、不揮発分６５％）を用いた。
【００７０】
修飾剤としては、シランカップリング剤である３−メタクリロイルプロピルトリメトキシシラン（商品名：ＫＢＭ５０３、信越化学工業株式会社製）を用いた。
【００７１】
（実施例１）
メチル化メラミン樹脂１００質量部に対して、上記リチウム部分固定型スメクタイト分散スラリー６５．８質量部、アセトニトリル１７２．９質量部、水１９．２質量部、２−プロパノール６７．７質量部及び修飾剤溶液１０．３質量部を加え、８時間撹拌保持し、実施例１の樹脂組成物を得た。これを塗工液１とした。なお、修飾剤溶液は、３−メタクリロイルプロピルトリメトキシシラン３．０質量部、水０．６６質量部、２−プロパノール６．６質量部及び０．１ｍｏｌ／ｌの塩酸０．１質量部からなる溶液を２時間撹拌することにより調製した。
【００７２】
得られた塗工液１を１２．５μｍのポリイミドフィルム（東レ・デュポン（株）製カプトンフィルム、カプトンは登録商標）に、バーコーターを用いて、乾燥後の塗工厚さが２μｍになるように塗工した。塗工後のポリイミドフィルムを、塗工後直ぐに１２０℃の乾燥機中で１分加熱処理し、その後、１５０℃の乾燥機中で２時間加熱処理した。これにより、ポリイミドフィルム上に実施例１の樹脂組成物の成形体を形成し、実施例１の積層フィルムを得た。
【００７３】
上記実施例１の樹脂組成物及び成形体において、リチウム部分固定型スメクタイトの含有量（フィラー量）は不揮発分全量に対して１８質量％であり、修飾剤の配合量（修飾剤量）はリチウム部分固定型スメクタイト全量に対して５質量％であった。
【００７４】
（実施例２）
水性メラミン樹脂１００質量部に対して、上記リチウム部分固定型スメクタイトスラリー７１．３質量部、アセトニトリル１８７．３質量部、水２０．８質量部及び２−プロパノール８３．２質量部を加え、８時間撹拌保持し、実施例２の樹脂組成物を得た。これを塗工液２とした。
【００７５】
塗工液１に代えて塗工液２を用いたこと以外は実施例１と同様にして、実施例２の樹脂組成物の成形体を形成し、実施例２の積層フィルムを得た。
【００７６】
上記実施例２の樹脂組成物及び成形体において、リチウム部分固定型スメクタイトの含有量（フィラー量）は不揮発分全量に対して１８質量％であった。
【００７７】
（実施例３）
水性メラミン樹脂１００質量部に対して、上記リチウム部分固定型スメクタイトスラリー７１．３質量部、アセトニトリル１８７．３質量部、水２０．８質量部、２−プロパノール８２．３質量部及び修飾剤溶液１１．２部を加え、８時間撹拌保持し、実施例３の樹脂組成物を得た。なお、修飾剤溶液は、３−メタクリロイルプロピルトリメトキシシラン３．０質量部、水０．６６質量部、２−プロパノール６．６質量部及び０．１ｍｏｌ／ｌの塩酸０．１質量部からなる溶液を２時間撹拌することにより調製した。
【００７８】
塗工液１に代えて塗工液３を用いたこと以外は実施例１と同様にして、実施例３の樹脂組成物の成形体を形成し、実施例３の積層フィルムを得た。
【００７９】
上記実施例３の樹脂組成物及び成形体において、リチウム部分固定型スメクタイトの含有量（フィラー量）は不揮発分全量に対して１８質量％であり、修飾剤の配合量（修飾剤量）はリチウム部分固定型スメクタイト全量に対して５質量％であった。
【００８０】
（実施例４）
水性メラミン樹脂１００質量部に対して、上記リチウム部分固定型スメクタイトスラリー７５８．３質量部、アセトニトリル１８７０質量部、水２０８質量部及び２−プロパノール８３２質量部を加え、８時間撹拌保持し、実施例４の樹脂組成物を得た。これを塗工液４とした。
【００８１】
塗工液１に代えて塗工液４を用いたこと以外は実施例１と同様にして、実施例４の樹脂組成物の成形体を形成し、実施例４の積層フィルムを得た。
【００８２】
上記実施例４の樹脂組成物及び成形体において、リチウム部分固定型スメクタイトの含有量（フィラー量）は不揮発分全量に対して７０質量％であった。
【００８３】
（比較例１）
水性メラミン樹脂１００質量部に対して、天然モンモリロナイト１５１．７質量部、アセトニトリル１８７０質量部、水２０８質量部及び２−プロパノール８３２質量部を加え、８時間撹拌保持し、比較例１の樹脂組成物を得た。これを比較塗工液１とした。
【００８４】
塗工液１に代えて比較塗工液１を用いたこと以外は実施例１と同様にして、比較例１の樹脂組成物の成形体を形成し、比較例１の積層フィルムを得た。
【００８５】
上記比較例１の樹脂組成物及び成形体において、天然モンモリロナイトの含有量（フィラー量）は不揮発分全量に対して７０質量％であった。
【００８６】
（比較例２）
水性メラミン樹脂１００質量部に対して、１―プロパノール１６０質量部を加え、２０分撹拌保持し、比較例２の樹脂組成物を得た。これを比較塗工液２とした。
【００８７】
塗工液１に代えて比較塗工液２を用いたこと以外は実施例１と同様にして、比較例２の樹脂組成物の成形体を形成し、比較例２の積層フィルムを得た。なお、上記比較例２の樹脂組成物及び成形体はフィラーを含有していない。
【００８８】
＜評価＞
実施例１〜４及び比較例１〜２の積層フィルムについて、成膜性、酸素透過性及び水蒸気透過性を評価した。評価結果は表１及び表２に示す。なお、成膜性、酸素透過性及び水蒸気透過性の評価は以下の方法で実施した。
【００８９】
（成膜性）
成膜性は、積層フィルムの塗工面が平滑である場合は「○」、塗工面が平滑でない場合は「×」と評価した。
【００９０】
（酸素透過率）
酸素透過率の測定は、ＪＩＳ−Ｋ７１２６（等圧法）に準じ、モコン社製酸素透過率測定装置ＯＸ−ＴＲＡＮ１／５０を用いて、温度２３℃、湿度０％ＲＨの雰囲気下、及び、温度２３℃、湿度９０％ＲＨの雰囲気下で実施した。なお、ＲＨとは相対湿度を表す。
【００９１】
（水蒸気透過率）
水蒸気透過率の測定は、ＪＩＳ−Ｋ７１２９に準じ、イリノイ社製水蒸気透過率測定装置７００１を用いて、温度４０℃、湿度９０％ＲＨの雰囲気下で測定した。
【００９２】
【表１】
2019026813.tif 000003
【００９３】
【表２】
2019026813.tif 000004
【産業上の利用可能性】
【００９４】
本発明の樹脂組成物は、ガスバリア性、特に水蒸気バリア性及び酸素バリア性に優れることから、包装材料を始め、電子材料、建築材料等、様々な分野に好適に使用可能である。